СПОСОБ ИЗГОТОВЛЕНИЯ СОДЕРЖАЩЕГО БЛАГОРОДНЫЙ МЕТАЛЛ КАТАЛИЗАТОРА ГИДРИРОВАНИЯ, СОДЕРЖАЩИЙ БЛАГОРОДНЫЙ МЕТАЛЛ КАТАЛИЗАТОР ГИДРИРОВАНИЯ И ЕГО ПРИМЕНЕНИЕ

Описаны способ изготовления содержащего благородный металл катализатора гидрирования, включающий изготовление носителя из молекулярного сита, имеющего 10-членную кольцевую структуру, и/или аморфного пористого материала; изготовление содержащего благородный металл пропитывающего раствора из одного или нескольких соединений благородных металлов Pt, Pd, Ru, Rh, Re и Ir идеионизированной воды или кислого раствора; и изготовление содержащих благородный металл пропитывающих растворов с деионизированной водой с градиентом концентрации, составляющим от 0,05 до 5,0 мас.%, и последовательное пропитывание носителя пропитывающими растворами от низких до высоких концентраций в течение процесса пропитывания носителя или изготовление содержащего благородный металл пропитывающего раствора, имеющего низкую концентрацию, составляющую от 0,05 до 0,5 мас.%, и пропитывание носителя при постепенном увеличении концентрации содержащего благородный металл пропитывающего раствора до от 2,0 до 5,0 мас.% в процессе пропитывания, а затем гомогенизирование, высушивание, и прокаливание, а также содержащий благородный металл катализатор гидрирования, его применение и способ изготовления смазочного базового масла. Катализатор согласно настоящему изобретению имеет высокую активность и устойчивость, и изготовленное смазочное базовое масло проявляет высокий индекс вязкости и низкую температура текучести.